FR 2921675 A1 20090403 FR 0757957 A 20070928 FILAMENT A BASE D'ACIDE HYALURONIQUE ET SON PROCEDE D'OBTENTION La présente invention concerne le domaine des biomatériaux et a pour objet un procédé de préparation par filage voie humide d'un filament à base d'acide hyaluronique, notamment soluble dans l'eau. L'invention concerne aussi un filament à base d'acide hyaluronique, ledit filament présentant des propriétés de gonflement dans l'eau et les liquides physiologiques et étant par ailleurs apte à se solubiliser dans l'eau dans certaines conditions. L'invention a trait également à l'utilisation du filament à base d'acide hyaluronique ainsi obtenu pour l'élaboration de divers biomatériaux. L'acide hyaluronique est un constituant majeur des tissus conjonctifs. II a été découvert dans l'humeur vitrée bovine en 1934 par Kart Meyer [2] mais sa structure chimique n'a pu être déterminée que dans les années 1950 [3, 4] (les références numériques entre parenthèses carrées se rapportent aux références bibliographiques figurant à la fin de la description). On le trouve principalement dans l'épiderme (2-4 mg/ml), le derme (-0.5 mg/ml), le cordon ombilical (û4 mg/ml), l'humeur vitrée et le liquide synovial. L'acide hyaluronique est un polyélectrolyte, c'est-à-dire un polymère portant des groupes ionisables susceptibles de se dissocier dans des solvants polaires, pour former une chaîne polymère chargée entourée de contre-ions plus ou moins mobiles. La présence de charges confère aux solutions polyélectrolytiques des propriétés physico-chimiques remarquables correspondant à de nombreuses applications. Les polyélectrolytes sont utilisés pour leurs propriétés rhéologiques en tant qu'agents épaississants ou gélifiants, dans les cosmétiques notamment [1]. Ils sont également utilisés pour leurs propriétés d'adsorption aux interfaces. De plus les ils sont largement présents dans les milieux biologiques, ce qui recommande leur utilisation dans le cadre de dispositifs biomédicaux. Du fait de ses propriétés viscoélastiques lui conférant un grand pouvoir lubrifiant, l'acide hyaluronique est utilisé pour la viscosupplémentation [5], l'injection d'acide hyaluronique dans l'articulation ayant pour but de restaurer l'homéostasie du liquide synovial en améliorant ses propriétés rhéologiques et en favorisant une production endogène d'acide hyaluronique. Les propriétés de l'acide hyaluronique ont également été mises à profit en ophtalmologie [6]. Il y est utilisé sous forme de gel, en tant qu'agent protecteur des cellules oculaires lors du contact avec les instruments chirurgicaux et les implants, au cours d'interventions en microchirurgie de l'oeil. Les principales formulations de HA commercialisées pour ce type d'applications sont le Healon� (Advanced Medical Optics, Etats-Unis), l'Opegan� et l'OpeganHi� (Santen Pharmaceutica/s, Japon) Grâce à son grand pouvoir de rétention de l'eau, l'acide hyaluronique joue un rôle primordial dans l'hydratation de la peau. Il interagit avec le collagène pour conférer aux cellules une certaine rigidité contribuant à la souplesse de la peau et, en s'associant avec les protéoglycanes de la peau, l'acide hyaluronique forme un réseau capable d'empêcher le passage des macromolécules (souvent toxiques) et de faciliter celui des petits électrolytes et de l'eau. Pour toutes ces raisons, l'acide hyaluronique est utilisé dans le domaine 15 cosmétique pour la formulation de crèmes ou de gels. Un procédé de filage au mouillé de l'acide hyaluronique a été mis au point dans les années 60-70 pour permettre la préparation de films d'acide hyaluronique ayant une structure orientée [7,8,9]. Le procédé est l'adaptation d'un protocole et d'un dispositif mis au point pour la préparation d'échantillons d'ADN. Dans le 20 procédé de filage par voie humide décrit dans le document 9, une solution d'hyaluronate de potassium (2,5 à 3 mg/ml dans une solution de KCI 0,1M) est extrudée en continu à travers une filière comportant 720 canaux cylindriques ayant chacun un diamètre de 70 �m et une longueur de 1,5 mm. La solution d'hyaluronate de potassium est extrudée dans un bain contenant de l'alcool 25 éthylique à 75 à 80% dans KCI 0,1M. Les fibres d'hyaluronate de potassium précipitent et sont ensuite groupées dans un faisceau et enroulées sur un cylindre rotatif. Lesdites fibres sont ensuite séchées ce qui conduit à la formation d'un film par coalescence. Des fibres courtes (nanofibres) d'acide hyaluronique, regroupées en 30 membranes, ont également été obtenues par la technique d� Les procédés cités ne permettent pas d'obtenir des filaments d'acide hyaluronique mais seulement des membranes composées de réseaux de nanofibres, c'est-à-dire de fibres de très faible longueur. Par ailleurs, des matériaux à base de fibres d'acide hyaluronique ont pu être obtenus par réticulation de l'acide hyaluronique en présence d'agents réticulants du type carbodiimide ou époxyde (agents réticulants dont une liste non exhaustive est par exemple citée dans le document US 2007066816). Ces matériaux présentent toutefois le désavantage non négligeable d'être toxiques pour l'homme, ce qui limite sévèrement leur intérêt dans toutes les utilisations in vivo. En outre, ces matériaux sont insolubles dans l'eau. La présente invention se propose de pallier aux inconvénients précités présentés par les matériaux connus à base d'acide hyaluronique. Elle a pour premier objectif de fournir un nouveau procédé de fabrication d'un matériau à base d'acide hyaluronique se présentant sous forme d'un filament continu qui est exempt d'agent chimique réticulant. Le terme � filament � est défini au sens de l'invention comme une fibre unitaire continue de très grande longueur, n'étant normalement pas interrompue lors de son processus de fabrication, la longueur dudit filament se mesurant en mètres ou au moins en dizaines de centimètres. Selon un premier aspect, l'invention concerne un procédé de préparation par filage voie humide d'un filament à base d'acide hyaluronique, ledit procédé étant caractérisé en ce qu'il comprend les étapes suivantes : a)préparation d'une solution aqueuse filable d'acide hyaluronique ou d'un sel d'acide hyaluronique, de préférence une solution de hyaluronate de sodium; b)extrusion de ladite solution à travers une filière d'extrusion ; c)formation du filament par passage de la solution extrudée dans un bain d'acide acétique concentré, étirage et séchage. Par l'expression � solution filable �, on comprend une solution dont les caractéristiques, notamment rhéologiques, la rendent apte à être extrudée de 30 manière continue. La formation du filament se fait par coagulation. La solution d'acide hyaluronique ou du sel d'acide hyaluronique, qui est extrudée à travers la filière, est progressivement prise en masse lors de son passage dans le bain de coagulation dont l'agent coagulant est la solution concentrée d'acide acétique. La diffusion de cet agent coagulant dans la solution extrudée permet de faire passer l'acide hyaluronique de l'état liquide à un état d'hydrogel physique, sous forme d'un complexe acide hyaluronique/acide acétique, jusqu'à obtenir un filament continu dont la section est complètement coagulée, l'étirage et le séchage conférant audit filament ses caractéristiques mécaniques le rendant aisèment manipulable. Dans le cas où la solution extrudée est une solution d'un sel d'acide hyaluronique, l'acide acétique provoque son hydrolyse en acide hyaluronique et en un acétate soluble dans la solution d'acide acétique concentré; de ce fait on obtient de la même manière un hydrogel physique sous forme d'un complexe acide hyaluronique/acide acétique. De préférence la solution filable est à une concentration d'au moins 0,8% en poids d'acide hyaluronique ou l'équivalent en poids du sel d'acide hyaluronique. En dessous de cette concentration, la viscosité de la solution est insuffisante pour permettre une extrusion continue. Avantageusement elle est à une concentration de l'ordre de 1 à 2 % en poids d'acide hyaluronique. Bien sûr la concentration peut varier en fonction du diamètre de la filière utilisée. De préférence, la préparation de la solution filable consiste à dissoudre dans de l'eau une quantité déterminée de hyaluronate de sodium pour obtenir la concentration voulue, puis à réaliser un dégazage de la solution obtenue, ceci afin d'éliminer les gaz dissous qui peuvent générer des bulles lors de la formation du filament. Le taux d'étirage peut être faible, par exemple de 1,05 à 1,10, étant dans ce cas réalisé sur le filament coagulé, au cours du séchage, afin d'exercer une mise en tension suffisante dudit filament pour maintenir sa géométrie et éviter toute déformation lors de parcours jusqu'à son enroulement. Toutefois, il est préférable d'exercer un étirage à un taux plus important, par exemple de 2 voire plus, dans des conditions permettant que cet étirage se produise principalement sur la solution filable extrudée entre la sortie de filière et le bain de coagulation. Cet étirage, possible du fait des excellentes propriétés viscoélastiques des solutions notamment de hyaluronate de sodium, permet de régler le diamètre du filament et ses propriétés mécaniques. Le séchage est généralement total, en sorte d'obtenir un filament qui est exclusivement formé d'acide hyaluronique et d'une faible proportion d'eau, de l'ordre de 8 à 12 % en poids lorsqu'il est conditionné dans une atmosphère normale. Le séchage détruirait le complexe acide hyaluronique/acide acétique/eau par élimination d'acide acétique et d'eau. Néanmoins le séchage peut éventuellement être partiel soit pour obtenir un filament exempt d'acide acétique mais ayant une proportion d'eau plus importante soit pour obtenir un filament conservant une certaine proportion d'acide acétique dans le cadre d'applications dans lesquelles la présence de ce composant n'est pas rédhibitoire. Le filament obtenu directement par le procédé précité peut s'hydrater et donc gonfler au contact de l'eau ou de milieux physiologiques ; il reste soluble dans l'eau, dans des conditions qui sont notamment fonction de sa cristallinité et donc du taux d'étirage auquel il a été soumis. Il peut cependant être souhaitable de diminuer sa réactivité à l'eau. Pour ce faire, suivant une variante de réalisation, l'étape de formation du filament d'acide hyaluronique est suivie d'une étape d'enduction dudit filament avec un composé apte à ralentir son hydratation, et donc le gonflement et la solubilisation du filament, dans l'eau ou dans un milieu physiologique. Le composé d'enduction reste en surface et ne diffuse pas en profondeur dans le filament. L'enduction est réalisée par passage du filament dans un bain d'enduction, par exemple contenant de 0,10 à 10% en poids du composé d'enduction. Ledit composé d'enduction est, dans un mode de réalisation, une macromolécule naturelle telle que le chitosane ou le collagène. Ces polymères naturels portant des sites ioniques, il se produit une interaction électrostatique avec l'acide hyaluronique, de type polyanion/polycation, ce qui accroît l'interaction entre le composé d'enduction et le filament. De plus, dans ce cas comme d'ailleurs dans celui d'une enduction à base de polymère n'ayant pas de charges ioniques, il se développe des liaisons hydrogène et des interactions hydrophobes. Dans un autre mode de réalisation, le composé d'enduction du filament est un composé gras d'origine végétale ou animale, par exemple une cire végétale déposée à l'état fondu. Il peut aussi être intéressant d'inclure dans les espaces inter-fibrillaires du filament des principes actifs, qui sont susceptibles d'être ensuite relargués lorsque le filament est en contact avec un milieu liquide, notamment un milieu physiologique. Cette inclusion est obtenue en plongeant le filament dans un bain d'imprégnation contenant lesdits principes actifs, la porosité du filament permettant que ceux-ci diffusent vers l'intérieur du filament dans les espaces inter-fibrillaires, puis en séchant le filament ainsi imprégné. Sous l'expression � principes actifs �, on désigne toutes les molécules d'intérêt biologique dans le domaine des biotechnologies, parmi lesquelles les hormones, les facteurs de croissance, les interleukines, les interférons, les antibactériens, les antifongiques et les biostimulants. La vitesse de relargage du principe actif est fonction des interactions entre ledit principe et le filament. Le relargage est relativement rapide s'il n'y a aucune interaction. Par contre s'il y a des interactions, le relargage peut être contrôlé soit par voie physico-chimique soit par biodégradation progressive du filament, en particulier dans ce dernier cas si les interactions sont très fortes. L'invention a également pour objet un filament à base d'acide hyaluronique susceptible d'être obtenu par le procédé précité. De manière caractéristique, le filament de base, qui est exempt d'agents chimiques réticulants, ne contient que de l'acide hyaluronique et de l'eau. Il est à noter que les sels résiduels, notamment l'acétate de sodium formé lors du procédé précité, est solubilisé dans la solution d'acide acétique concentrée et n'est donc pas dans le filament. L'absence d'agents réticulants garantit une meilleure biocompatibilité puisque lesdits agents présentent une certaine toxicité et donc induisent des réactions inflammatoires in vivo. Les filaments de l'invention présentent des propriétés de gonflement intéressantes dans les conditions physiologiques. Ceci en fait de très bons 25 candidats pour le comblement des rides. L'invention a également pour objet un filament enduit à base d'acide hyaluronique qui comporte superficiellement une enduction d'un composé apte à réduire son hydratation, par exemple du chitosane ou du collagène ou un corps gras d'origine animale ou végétale, notamment une cire d'origine végétale. 30 L'invention a également pour objet un filament à base d'acide hyaluronique qui comporte des principes actifs inclus dans ses espaces inter-fibrillaires. L'invention concerne aussi l'utilisation du filament à base d'acide hyaluronique en cosmétique notamment pour le comblement des rides. Un autre aspect se rapporte à l'utilisation du filament à base d'acide hyaluronique de l'invention pour élaborer des matériaux textiles, par exemple des non tissés, pour la confection de pansements cicatrisants. D'autres caractéristiques et avantages de l'invention apparaîtront à la lecture de la description détaillée et des exemples de réalisation qui vont suivre, ainsi que des figures annexées dans lesquelles : - la figure 1 représente le filament d'acide hyaluronique selon l'invention vu à l'aide d'un microscope optique ; - la figure 2 montre la structure du filament d'acide hyaluronique selon l'invention, telle qu'observée à l'aide d'un microscope électronique à balayage ; -la figure 3 représente la courbe de déformation/contrainte obtenue après un essai de traction à 2 mm/min sur un filament selon l'invention, peu étiré ; - la figure 4 représente les images obtenues par diffraction des rayons X pour un macrofilament : non étiré (fig. 4a), étiré (fig. 4b) et très étiré (fig. 4c). La présente invention se rapporte à un procédé de préparation par filage voie humide d'un filament continu à base d'acide hyaluronique, à partir d'une solution aqueuse filable d'acide hyaluronique ou d'un sel d'acide hyaluronique, de préférence d'hyaluronate de sodium. Pour préparer cette solution filable, on dissout dans de l'eau une quantité de hyaluronate de sodium suffisante pour obtenir une solution visqueuse apte à filer d'elle-même, sans goutter. On remarque qu'en dessous de 0,8% en poids, les solutions ne sont pas suffisamment visqueuses. Pour des concentrations de l'ordre de 1 à 2%, les solutions présentent une viscoélasticité telle qu'elles filent à la spatule. Bien sûr, la concentration en hyaluronate de sodium est choisie en fonction du diamètre de la filière d'extrusion. Dans un cadre expérimental, lorsque la filière d'extrusion est une aiguille fine dont le diamètre est de l'ordre de 0,8 mm, des viscosités trop importantes empêchent le passage de la solution à travers la filière, auquel cas dans les exemples ci-dessous ont été préférées des solutions à 1 % en poids de hyaluronate de sodium. Pour éviter les problèmes de rupture et qu'elle soit filable dans de bonnes conditions, la solution utilisée est soumise à une étape de dégazage; en effet, les gaz dissous dans les solutions forment de petites bulles qui peuvent être à l'origine d'une fragilisation du filament. Le dégazage est d'autant plus important et difficile que les solutions sont visqueuses. La solution filable ainsi préparée est extrudée à travers une filière d'extrusion, immergée dans un bain de coagulation contenant un agent coagulant, étirée et séchée et le filament obtenu est réceptionné. Les conditions d'extrusion, notamment la vitesse d'extrusion, doivent permettre la formation d'un filament coagulé de diamètre constant. Le bain de coagulation est une solution concentrée d'acide acétique dont la diffusion progressive dans la solution extrudée d'acide hyaluronique permet de faire passer l'acide hyaluronique de l'état liquide à l'état d'hydrogel physique, sans doute sous forme de complexe acide hyaluronique/acide acétique/eau, jusqu'à obtenir un filament dont la section transversale est complètement coagulée. Dans un cadre expérimental, l'extrusion a été réalisée en mettant en oeuvre une seringue équipée d'un pousse seringue RAZEL R-99E et d'une aiguille faisant office de filière d'extrusion, ayant un diamètre de l'ordre de 0,8 mm. La vitesse d'extrusion était comprise entre 1,2 et 15 cm/mn. La durée de la coagulation est contrôlée de trois manières : par la vitesse de défilement du filament dans le bain d'une part, par le volume de solution contenu dans le réacteur contenant le bain de coagulation d'autre part et enfin par le � trajet � réalisé par le filament à l'intérieur de ce réacteur. Le temps de séjour doit être suffisant pour que le filament soit complètement coagulé. L'étirage est réalisé à l'aide d'un système motorisé rotatif, qui tracte le filament à une vitesse supérieure à la vitesse d'extrusion et qui éventuellement le réceptionne. Le taux d'étirage est le ratio entre la vitesse en mètre linéaire dudit système rotatif et la vitesse d'extrusion en mètre linéaire. L'étirage peut intervenir sur le filament coagulé ; dans ce cas, le taux d'étirage est peu important, de l'ordre de quelques pourcents, ayant principalement pour but de maintenir la géométrie du fil lors de son déplacement jusqu'à sa réception. L'étirage peut intervenir immédiatement en sortie de filière sur la solution extrudée non encore coagulée et éventuellement en partie sur la solution extrudée en cours de coagulation ; dans ce cas, le taux d'étirage est beaucoup plus important, pouvant être de l'ordre de 2 voire supérieure à 2, cet étirage ayant principalement pour but de régler le diamètre du filament et ses propriétés mécaniques. Le séchage, par tout moyen approprié, a pour but d'éliminer l'excès de bain de coagulation et de réduire la proportion d'acide acétique et d'eau dans le filament. Lors d'un séchage total, l'acide acétique est totalement éliminé et le filament obtenu contient uniquement de l'acide hyaluronique et de l'eau. Les caractéristiques mécaniques du filament obtenu sont fonctions des conditions de séchage et du taux d'étirage. En particulier le taux de cristallinité du filament évolue comme le taux d'étirage. Le filament, qui contient uniquement de l'acide hyaluronique et de l'eau, peut s'hydrater au contact de l'eau ou de solutions physiologiques, avec un gonflement subséquent. Il reste soluble dans l'eau, dans des conditions variables selon ses paramètres de fabrication. Suivant une variante de réalisation, afin de le rendre moins sensible à l'hydratation, le filament d'acide hyaluronique subit une étape complémentaire d'enduction avec un composé apte à ralentir l'hydratation, et donc le gonflement et la solubilisation du filament, dans l'eau ou dans un milieu physiologique tel que : le sang, le liquide lymphatique ou lacrimal, etc. Ledit composé d'enduction est, dans un mode de réalisation, une macromolécule naturelle telle que le chitosane ou le collagène. Dans un autre mode de réalisation, le composé d'enduction du macrofilament d'acide hyaluronique est un composé gras d'origine végétale ou animale. Selon un deuxième aspect, l'invention concerne un filament continu à base d'acide hyaluronique susceptible d'être obtenu par le procédé précité. Les fibres connues d'acide hyaluronique obtenues par électro-spinning ont, d'après des observations WEB, des diamètres inférieurs à 50nm. Le filament selon la présente invention, obtenu par le procédé précité, a un diamètre qui va généralement de cent à plusieurs centaines de micromètres. De plus, il a une longueur qui n'est pas limitée, pouvant être de plusieurs mètres ou au moins de plusieurs dizaines de centimètres. De manière caractéristique, le filament à base d'acide hyaluronique de l'invention est exempt de tout agent chimique de réticulation, ce qui le rend particulièrement apte à des utilisations in vivo chez l'homme. Il contient de l'acide hyaluronique, de l'eau et éventuellement de l'acide acétique. De préférence il contient exclusivement de l'acide hyaluronique et de l'eau. Il gonfle dans l'eau et dans un milieu physiologique donné. II est de plus apte à se dissoudre dans l'eau. Cette dissolution dans l'eau du filament d'acide hyaluronique n'est pas immédiate ; elle est obtenue en augmentant le pH. En effet, l'acide hyaluronique, en tant que tel (sous sa forme protonée, non ionisée) n'est pas directement soluble dans l'eau. Il faut ainsi ioniser suffisamment les sites carboxyliques pour obtenir une parfaite solubilisation. Le filament d'acide hyaluronique a été caractérisé par observation au microscope optique et au microscope électronique à balayage, par des essais de traction ainsi que par diffraction des rayons X, comme présenté ci-après. 1. Détermination du diamètre des filaments Le diamètre moyen des filaments a été déterminé pour chaque vitesse de filage à l'aide d'un microscope optique à partir de quatre mesures effectuées à différents endroits sur la longueur du même filament. II s'avère que la vitesse de filage n'a pas d'influence sur le diamètre des filaments. Les diamètres mesurés sont compris entre 120 et 170 pm. Cependant, le diamètre des fils peut varier par modification du taux d'étirage et du diamètre de la filière. L'image d'un filament selon l'invention tel que visualisée à l'aide d'un microscope optique est représentée dans la figure 1. Il s'agit d'un filament d'acide hyaluronique obtenu à partir d'une solution à 1% en poids d'hyaluronate de sodium pour une vitesse de filage de 5,9 cm/min. 2. Microscopie électronique à balayage L'état de surface et le profil de rupture des filaments d'acide hyaluronique ont été observés à l'aide d'un microscope électronique à balayage Hitachi S800 à 15 kV après métallisation à l'or-palladium. La rupture des filaments a été réalisée en immersion dans l'azote liquide à partir d'un filament entouré autour d'une aiguille. Les images obtenues à partir d'un filament peu étiré d'acide hyaluronique, obtenu à partir d'une solution à 1% en poids d'hyaluronate de sodium, sont représentées dans la figure 2. Le filament semble au premier abord constitué de plusieurs fibres assemblées (figure 2a), mais la surface de rupture (figure 2b) montre clairement que le relief de surface est dû à des replis. Ces replis ou villosités apparaissent très certainement lors de l'étape de séchage. Sur la figure 2b, on observe 19-03-08;16:58 ; ;0320632875 11 également au sein de ces villosités de plus petits objets tels des fibrilles qui semblent s'aligner selon l'axe du filament. De tels � nanofibrilles � ont déjà été observées pour des fibres de chitosane [12]. 3. Propriétés mécaniques 5 Des essais de traction ont été réalisés à l'aide d'une machine de traction Adamel-Lhomargy DY22 équipée d'un capteur 10N et d'un système spécifique pour les fils. Des échantillons ont été préparés à partir d'une solution à 1% en poids d'hyaluronate de sodium coagulée dans l'acide acétique 99%. Ces filaments ont été légèrement étirés. 10 Ces filaments ont ensuite été soumis à une contrainte en traction à une vitesse de 2mm/min, la longueur initialement soumise à la charge étant fixée à 30mm. Pour chaque type d'échantillon ont été réalisés quatre essais. Le module d'Young, la résistance à la rupture et l'élongation à la rupture ont alors été déterminés pour chaque échantillon, c'est-à-dire pour chaque vitesse de 15 filage. Un exemple de courbe de traction est donné dans la figure 3. II correspond à la courbe de déformation/contrainte obtenue après un essai de traction à 2 mm/min sur un fil peu étiré, la vitesse de filage étant de 4,7 cm/min. On observe qu'après un domaine de déformation élastique linéaire, le filament connaît un 20 début de déformation plastique. 4. Cristalfinité : diffraction des rayons X (WAXS) Les images obtenues par diffraction des rayons X sont données dans la figure 4 pour un filament d'acide hyaluronique : non étiré (figure 4e), étiré (figure 4b) et très étiré (figure 4c). Ces résultats démontrent le développement de la cristallinité des 25 échantillons étudiés. Le profil d'intensité a été étudié en fonction de l'angle azimutal ce qui a permis le calcul de la fonction d'orientation d'Hermans : f _ -0.02 pour l'échantillon non étiré (figure 4a) et f = -0.113 pour l'échantillon très étiré (figure 4c) 30 Sachant que -f= -0.5 pour des plans parfaitement alignés avec l'axe d'une fibre, -f = 1 pour des plans perpendiculaires avec l'axe de la fibre, et 4= 0 pour des plans orientés de manière isotrope, les valeurs obtenues montrent que les parties cristallines du filament non étiré sont très faiblement orientées dans une direction privilégiée tandis que pour l'échantillon très étiré, les parties cristallines sont orientées préférentiellement selon l'axe du filament. La cristallinité induit au sein du filament d'acide hyaluronique un arrangement parallèle de nano fibrilles, avec formation d'espaces inter fibrillaires. Applications visées : Ces filaments ont des propriétés particulièrement intéressantes pour les domaines biomédicaux et chirurgicaux. Une première application visée est le comblement des rides, du fait de leur capacité de gonflement et de leur caractère cristallin. Plus l'échantillon est cristallin et plus sa resolubilisation, notamment aux pH des milieux biologiques tels que le sang (pH de 7,2 à 7,4) ou les larmes (pH de 8) sera ralentie. Une autre application vise l'utilisation des filaments à base d'acide hyaluronique pour faire des textiles, sous forme de non-tissés, de tissus ou de tricots, notamment en vue de constituer des pansements cicatrisants. II est également envisagé d'insérer des principes actifs dans les espaces inter fibrillaires, transformant alors les filaments en systèmes adaptés au relargage contrôlé de principes actifs. Bibliographie : [1] Dautzenberg H., Jeager W., Philipp B., Seidel C. and Stscherbina D. -25 Polyelectrolyte: formation, characterisation and application. Hanser Ed. (1994) [2] Meyer, K.; Palmer, J.W. - The polysaccharide of the vitreous humor. J. Biol. Chem. (1934), 107, 629. [3] Weissmann, B.; Meyer, K. - Structure of hyaluronic acid. The glucuronidic 30 linkage. J. Am. Chem. Soc. (1952), 74, 4729. [4] Jeanloz, R.; Flowers, H. - The Isolation and synthesis of the methyl estermethyl a-glycoside of 3-O-p-D-glucuronosyl-N-acetyl-D-glucosamine (hyalobiuronic acid). J. Am. Chem. Soc. (1962), 84, 3030. [5] Balazs, E.A.; Denlinger, J.L. -Viscosupplementation: a new concept in the 5 treatment of asteoarthritis. J. Rheumatology (1993), 39, 3-9. [6] Goa, K.; Benfield, P. - Hyaluronic acid. A review of its pharmacology and use as a surgical id in ophtalmology, and its therapeutic potential in joint disease and wound healing. Drugs (1994), 47, 536-566. [7] Rupprecht, A. - Preparation of oriented DNA by Wet Spinning. Acta 10 Chemica Scandinavica (1966), 20, 494-504. [8] Rupprecht, A. û A wet spinning apparatus and auxiliary equipment suitable for preparing samples of oriented DNA. Biotechnology and engineering (1970), 12, 93-121. [9] Rupprecht, A. û Wet spinning of hyaluronic acid. Preparation of oriented 15 samples. Acta Chemica Scandinavica (1979), 33, 779-780. [10] Um, I.C.; Fang, D.F.; Hsiao, B.S.; et al. - Electro-spinning and electroblowing of hyaluronic acid. Biomacromolecules (2004), 4, 1428-1436. [11] Wang, X.F.; Um, I.C.; Fang, D.F.; et al. - Formation of water-resistant hyaluronic acid nanofibers by blowing-assisted electro-spinning and non-20 toxic post treatments. Polymer (2005), 46 (13), 4853-4867 [12] Notin L., Viton C., Laurent D., Alcouffe P., Rochas C., Domard A. û Morphology and mechanical properties of chitosan fibers obtained by gelspinning : Influence of the dry-jet-stretching step and ageing - 25 Actabiomaterialia (2006), 387-402 REVENDICATIONS 1.Procédé de préparation par filage voie humide d'un filament à base d'acide hyaluronique caractérisé en ce qu'il comprend les étapes suivantes : a)préparation d'une solution aqueuse filable d'acide hyaluronique ou d'un sel d'acide hyaluronique; b)extrusion de ladite solution à travers une filière d'extrusion ; c)formation du filament par passage de la solution extrudée dans un bain de coagulation qui est une solution concentrée d'acide acétique, étirage et séchage. 2.Procédé selon la revendication 1 dans lequel la préparation de la solution filable consiste à dissoudre dans l'eau une quantité déterminée de hyaluronate de sodium puis à réaliser un dégazage avant extrusion. 3.Procédé selon l'une quelconque des revendications 1 à 2 dans lequel la solution filable a une concentration en poids d'acide hyaluronique ou du sel d'acide hyaluronique supérieure à 0,8 %, de préférence de l'ordre de 1 à 2%. 4.Procédé selon l'une des revendications 1 à 3 caractérisé en ce que l'étirage intervient sur le filament coagulé avec un taux d'étirage faible de l'ordre de 1,05 à 1,10. 5.Procédé selon l'une des revendications 1 à 3 caractérisé en ce que l'étirage intervient sur la solution extrudée avant et éventuellement pendant la coagulation avec un taux d'étirage important, notamment de l'ordre ou supérieur à 2. 6.Procédé selon l'une des revendications 1 à 5 caractérisé en ce que les conditions du séchage sont réglées en sorte d'éliminer totalement l'acide acétique contenue dans le filament coagulé. 7.Procédé selon la revendication 6 caractérisé en ce que les conditions du séchage sont réglées en sorte d'éliminer la plus grande partie de l'eau contenue dans le filament coagulé. 8.Procédé selon l'une des revendications 1 à 7 caractérisé en ce qu'il comporte une étape complémentaire d'enduction du filament par un composé apte à ralentir l'hydratation dudit filament, notamment duchitosane ou du collagène ou un composé gras d'origine végétale ou animale. 9.Procédé selon l'une des revendications 1 à 7 caractérisé en ce qu'il comporte une étape complémentaire d'inclusion de principes actifs dans les espaces inter-fibrillaires du filament. 10.Filament à base d'acide hyaluronique, notamment obtenu par le procédé selon l'une des revendications 1 à 5, caractérisé en ce qu'il contient de l'acide hyaluronique, de l'acide acétique et de l'eau. 11.Filament d'acide hyaluronique, notamment obtenu par le procédé selon la revendication 6, caractérisé en ce qu'il contient exclusivement de l'acide hyaluronique et de l'eau en faible proportion, notamment de 8 à 12 % en poids d'eau. 12.Filament selon l'une des revendication 10 ou 11 ayant un diamètre de l'ordre de ou supérieur à 100 �m. 13.Filament enduit dans lequel le filament selon l'une des revendications 10 à 12 comporte une enduction d'un composé apte à ralentir son hydratation, notamment chitosane ou collagène ou composé gras d'origine végétale ou animale, notamment cire végétale. 14.Filament à inclusion dans lequel le filament selon l'une des revendications 10 à 12 comporte des principes actifs inclus dans ses espaces inter-fibrillaires. 15.Filament à inclusion selon la revendication 14 caractérisé en ce que les principes actifs sont choisis parmi les hormones, les facteurs de croissance, les interleukines, les interférons, les antibactériens, les antifongiques et les biostimulants. 16.Utilisation du filament selon l'une des revendications 10 à 15 pour élaborer des matériaux textiles, notamment non tissés, tels que des pansements cicatrisants. 17.Utilisation du filament selon l'une des revendications 10 à 13 en cosmétique pour le comblement des rides. 18.Utilisation du filament selon l'une des revendications 14 ou 15 pour élaborer des systèmes adaptés au relargage contrôlé de principes actifs.